물 99 . 30 부 에 단층 탄소 나노 튜브 ( single - wall CNT ) 인 SWNT FH - P ( 평균 직경 2 ~ 3 nm , 종횡비 ( aspect ratio ) 1000 ~ 5000 , ( 주 ) 메이조 나노 카본 제조 ) 를 0 . 10 부 및 분산제 인 알킬벤젠 술폰산 나트륨 ( 상품명 : 네오 펠렉스 G - 65 , 가오 주식회사 제품 ) 을 0 . 60 부 또한 , 이 혼합액 을 냉각수 온도 10 ℃ 의 온도 에서 , 출력 7 로 설정 한 초음파 분산 장치 ( 상품명 : UH 600 , SMT 주식회사 제조 ) 으로 분산 했 다 . 이 분산 처리 의 분산 시간 은 혼합물 의 양 이 100 g 일 때 , 약 30 분 간 이 었 다 . 다음 으로 는 이렇게 한 초음파 분산 을 실시 했 던 분 산액 을 교반 하 면서 레벨 링 제 로써 폴리에테르 변성 폴 리디 메틸 실록 세인 ( 상품명 : BYK 348 , 빅 케 미사 제조 ) 을 0 . 50 부 첨가 하 여 탄소 나노 튜브 네트워크 층 형성 용 분산 액 을 얻 었 다 .